FR 2946999 A1 20101224 FR 0954101 A 20090618 Arrière-plan de l'invention L'invention se rapporte à un distributeur de turbine en matériau composite à matrice céramique ou à matrice au moins partiellement en céramique, désigné ci-après par matériau CMC. Le domaine d'application de l'invention est plus particulièrement celui des turbines à gaz aéronautiques ou industrielles. L'amélioration des performances et la diminution des émissions polluantes des turbines à gaz conduit à envisager des températures de combustion de plus en plus élevées. Pour des parties chaudes de turbine à gaz, il a donc été proposé d'utiliser des matériaux CMC en raison de leurs propriétés thermostructurales remarquables, c'est-à-dire l'association de propriétés mécaniques qui les rendent aptes à constituer des éléments de structure et de leur capacité à conserver ces propriétés mécaniques à des températures élevées. Les matériaux CMC sont typiquement formés d'un renfort fibreux en fibres réfractaires, telles que des fibres de carbone ou de céramique, densifié par une matrice en céramique ou au moins partiellement en céramique. Comme cela est bien connu, une interphase peut être présente entre les fibres et la matrice pour assurer une fonction de défragilisation du matériau composite par déviation de fissures parvenant à son niveau. Une telle interphase peut être en carbone pyrolytique (PyC), nitrure de bore (BN) ou carbone dopé au bore (BC). Des interphases de défragilisation de même type peuvent aussi être incorporées au sein de la matrice, entre des phases de matrice céramique. Dans tous les cas, au moins la phase externe de matrice est en céramique. Le document EP 0 399 879 montre un distributeur de turbine en CMC réalisé en plusieurs parties assemblées, à savoir un moyeu à aubes et des bagues dentées qui enserrent des tenons formés aux extrémités radiales des aubes. Les parties constitutives du distributeur de turbine sont obtenues par usinage de pièces massives en CMC, ce qui entraîne d'importantes pertes de matière et provoque de multiples ruptures de fibres du renfort fibreux du CMC. Le document EP 1 087 103 montre un élément de distributeur de turbine avec plusieurs aubes s'étendant entre un secteur de plate- forme interne annulaire et un secteur de plate-forme externe annulaire. Chaque aube est formée en deux parties : une partie en CMC à renfort fibreux tressé du côté du bord d'attaque et une partie en céramique massive du côté du bord de fuite. Les secteurs de plate-forme sont en CMC avec un renfort fibreux formé de strates superposées. Le renfort tressé de la partie en CMC des aubes se prolonge au-delà des extrémités longitudinales de l'aube pour s'insérer entre des strates du renfort fibreux des secteurs de plate-forme. L'élément de distributeur est donc en partie seulement en CMC et le renfort fibreux est en plusieurs parties séparées qui doivent être assemblées. Objet et résumé de l'invention L'invention a pour but de fournir un élément de distributeur en CMC ne présentant pas les inconvénients mentionnés plus haut. Ce but est atteint grâce à un élément de distributeur comportant un secteur de plate-forme interne annulaire, un secteur de plate-forme externe annulaire et au moins une aube s'étendant entre les secteurs de plate-forme et reliée à ceux-ci, l'élément de distributeur étant remarquable en ce qu'il est en une seule pièce en matériau composite à matrice au moins partiellement en céramique et le renfort fibreux comprend une structure fibreuse tissée par tissage tridimensionnel ou multi-couches présentant une continuité dans tout le volume de l'élément de distributeur. La présence dans tout le volume de l'élément de distributeur d'une structure fibreuse de renfort présentant une continuité, c'est-à-dire non formée par assemblage de plusieurs parties obtenues séparément, contribue à conférer une bonne tenue mécanique, notamment au niveau du raccordement entre aube(s) et secteurs de plate-forme. En outre, on peut obtenir directement un élément de distributeur en CMC en une seule pièce. La ou chaque aube peut être pleine ou peut présenter un passage longitudinal interne s'étendant sur toute la longueur de l'aube et s'ouvrant au niveau des secteurs de plate-forme. Avantageusement encore, l'élément de distributeur comprend au moins deux aubes s'étendant entre les secteurs de plate-forme et la structure fibreuse comprend des fils qui suivent un trajet continu s'étendant successivement le long d'une partie d'un ou premier secteur de plate-forme, le long d'une première aube, le long d'une partie de l'autre ou second secteur de plate-forme, le long d'une deuxième aube puis le long d'une partie du premier secteur de plate-forme. Selon un autre de ses aspects, l'invention vise à fournir un procédé permettant la fabrication d'un élément de distributeur de turbine tel que ci-avant défini. Un tel procédé comprend : - la réalisation d'une ébauche fibreuse en une seule pièce tissée par tissage tridimensionnel ou multi-couches comportant, dans une direction longitudinale, au moins un motif incluant un premier segment formant une ébauche de préforme d'aube, un deuxième segment prolongeant le premier segment à une extrémité longitudinale de celui-ci en formant deux volets situés l'un en regard de l'autre, et un troisième segment prolongeant le premier segment à l'autre extrémité de celui-ci en formant deux volets situés l'un en regard de l'autre, - le dépliage de l'ébauche avec pivotement relatif entre les volets du deuxième segment et le premier segment, de part et d'autre de celui-ci à sa première extrémité, pour amener les volets du deuxième segment sensiblement perpendiculairement au premier segment, et avec pivotement relatif entre les volets du troisième segment et le premier segment, de part et d'autre de celui-ci à sa deuxième extrémité, pour amener les volets du troisième segment sensiblement perpendiculairement au premier segment, - la mise en forme de l'ébauche dépliée pour obtenir une préforme fibreuse de l'élément de distributeur avec au moins une partie formant préforme d'aube obtenue par mise en forme d'un premier segment et des parties formant préformes de secteurs de plate-forme obtenues à partir des volets, et - la densification de la préforme par une matrice au moins partiellement en céramique de sorte qu'un élément de distributeur de turbine en une seule pièce est obtenu. De préférence, l'ébauche est réalisée avec un deuxième segment et un troisième segment ayant des largeurs supérieures à celle du premier segment en s'étendant latéralement au-delà du niveau des bords latéraux du premier aspect. Avantageusement alors, dans l'un au moins des deuxième et troisième segment, les deux volets sont formés chacun avec des ailes qui, à l'état non déplié, prolongent les parties des volets faisant saillie latéralement au-delà du niveau des bords longitudinaux du premier segment en s'étendant le long de ces bords tout en étant séparés de ceux-ci, et les ailes d'un volet sont amenées en recouvrement mutuel avec les ailes de l'autre volet lors du dépliage de l'ébauche. Les ailes en recouvrement mutuel peuvent être liées l'une à l'autre, par exemple par couture ou par implantation de fils ou d'aiguilles. De préférence encore, l'ébauche fibreuse est réalisée en une seule pièce avec répétition dudit motif, le troisième segment d'un premier motif et le deuxième segment d'un deuxième motif consécutif étant dans le prolongement et la continuité l'un de l'autre et, lors du dépliage de l'ébauche, on fait pivoter dans un sens le premier segment du premier motif par rapport au troisième segment du premier motif et on fait pivoter en sens opposé le premier segment du deuxième motif par rapport au deuxième segment du deuxième motif afin d'amener les premiers segments du premier et du deuxième motif sensiblement parallèlement l'un à l'autre. Dans ce cas, lors du dépliage de l'ébauche, un volet du deuxième segment du premier motif et un volet du troisième segment d'un motif consécutif sont amenés dans le prolongement l'un de l'autre pour pouvoir former une partie de préforme de secteur de plate-forme. Après dépliage de l'ébauche, les volets amenés dans le prolongement l'un de l'autre peuvent être liés l'un à l'autre, par exemple par couture ou par implantation de fils ou aiguilles. Avantageusement, lors du tissage multi-couches de l'ébauche, des zones de déliaison entre deux couches sont aménagées pour former les séparations entre les deux volets d'un deuxième segment et entre les deux volets d'un troisième segment. Avantageusement encore, lors du tissage multi-couches de l'ébauche, une zone de déliaison entre deux couches est aménagée tout le long du premier segment, la zone de déliaison s'étendant sur une partie seulement de la largeur du premier segment, à distance des bords longitudinaux de celui-ci, de manière, après mise en forme, à former une préforme fibreuse d'aube avec un passage interne s'étendant sur toute la longueur de la préforme. L'invention vise aussi un distributeur de turbine en CMC comprenant une pluralité d'éléments de distributeur juxtaposés, chaque élément de distributeur étant tel que défini ci-avant ou étant obtenu par un procédé tel que défini ci-avant. L'invention vise encore une turbine à gaz munie d'un tel distributeur de turbine. Brève description des dessins L'invention sera mieux comprise à la lecture de la description faite ci-après, à titre indicatif mais non limitatif, en référence aux dessins annexés dans lesquels : - la figure 1 est une vue schématique très partielle et en demi- coupe axiale d'une partie d'une turbine à gaz ; - la figure 2 est une vue schématique en perspective d'un élément de distributeur de turbine ; - la figure 3 montre schématiquement une ébauche fibreuse tissée destinée à la réalisation d'une préforme fibreuse pour un élément de distributeur de turbine en CMC selon un premier mode de réalisation de l'invention ; - les figures 4, 5 et 6 sont des vues schématiques en coupe longitudinale selon les plans IV, V et VI de la figure 3 ; - les figures 7, 8, 9 et 10 sont des vues schématiques en coupe transversale selon les plans VII, VIII, IX et X de la figure 3 ; - la figure 11 montre schématiquement l'ébauche de la figure 3 préparée pour dépliage ; - les figures 12 et 13 montrent l'ébauche de la figure 11 respectivement partiellement et complètement dépliée ; - la figure 14 est une vue schématique en perspective d'une préforme d'élément de distributeur après mise en forme de l'ébauche dépliée de la figure 13 ; - la figure 15 indique des étapes successives d'un procédé de réalisation d'un élément de distributeur de turbine en CMC ; - la figure 16 montre schématiquement une bande tissée dans laquelle des ébauches telles que celle de la figure 3 peuvent être découpées; - les figures 17, 18 et 19 montrent chacune schématiquement deux plans consécutifs d'armure de tissage multi-couches pour des parties de l'ébauche fibreuse de la figure 3 correspondant aux coupes des figures 7,8et9; - la figure 20 montre schématiquement une ébauche fibreuse tissée destinée à la réalisation d'une préforme fibreuse pour un élément de distributeur de turbine en CMC selon un deuxième mode de réalisation de l'invention ; - la figure 21 est une vue schématique en coupe longitudinale selon le plan XXI de la figure 20 ; - la figure 22 montre schématiquement l'ébauche des figures 20 et 21 préparée pour dépliage en élévation latérale ; - les figures 23 et 24 montrent l'ébauche de la figure 22 respectivement partiellement et complètement dépliée ; - la figure 25 montre schématiquement une ébauche fibreuse tissée destinée à la réalisation d'une préforme fibreuse pour un élément de distributeur de turbine en CMC selon un troisième mode de réalisation de l'invention ; - la figure 26 est une vue schématique en coupe longitudinale selon le plan XVI de la figure 25 ; - la figure 27 montre schématiquement l'ébauche des figures 25 et 26 préparée pour dépliage en élévation latérale ; - la figure 28 montre l'ébauche de la figure 27 complètement dépliée ; - la figure 29 est une vue schématique en perspective d'un autre élément de distributeur ; et - la figure 30 montre schématiquement une ébauche tissée destinée à la réalisation d'une préforme fibreuse pour un élément de distributeur tel que celui de la figure 29 réalisé en CMC. Description détaillée de modes de réalisation L'invention vise plus particulièrement un distributeur de turbine pour turbine à gaz aéronautique ou industrielle. La figure 1 montre très schématiquement en demi-coupe axiale une partie de turbine haute pression (HP) 2 et une partie de turbine basse pression (BP) 4 dans une turbine à gaz à deux corps. La turbine HP 2 reçoit les gaz (flèche F) issus d'une chambre de combustion via un distributeur de turbine HP 3. La turbine BP 4 reçoit les gaz en aval de la turbine HP 2 et comprend une pluralité d'étapes de turbine comprenant chacun un distributeur de turbine BP tel que 5 et une roue mobile. Les roues mobiles des turbines HP et BP entraînent un compresseur HP et un compresseur BP ou une soufflante via des arbres respectifs coaxiaux, de façon bien connue en soi. Les distributeurs des turbines HP et BP sont montés dans des carters. Ils comportent une plate-forme interne et une plate-forme externe annulaires, qui définissent partiellement la veine d'écoulement de flux gazeux, et une pluralité d'aubes fixes qui s'étendent entre les plate-formes en étant reliées à celles-ci. Les aubes peuvent présenter un passage longitudinal interne formant un canal d'écoulement d'air de refroidissement. Il est connu de réaliser des distributeurs de turbine en une seule pièce ou en plusieurs éléments qui sont juxtaposés pour former un distributeur complet, chaque élément comprenant un secteur de plate-forme interne, un secteur de plate-forme externe et une ou plusieurs aubes s'étendant entre ceux-ci et reliés à ceux-ci. L'invention s'applique ici à un distributeur de turbine HP ou à un distributeur de turbine BP formé de plusieurs éléments de distributeurs juxtaposés. Plus généralement, elle s'applique à un distributeur de corps turbine dans une turbine à gaz monocorps ou multi-corps. La figure 2 montre un exemple d'élément de distributeur de turbine pouvant être réalisé conformément à l'invention. L'élément de distributeur de turbine E comprend un secteur 20 de plate-forme interne annulaire, un secteur 30 de plate-forme externe annulaire et, dans l'exemple illustré, deux aubes 10a, 10b qui s'étendent entre les secteurs de plate-forme 20, 30 en étant reliés à ceux-ci. Les aubes présentent des passages longitudinaux 12a, 12b qui s'ouvrent aux extrémités des aubes, au niveau des surfaces extérieures des secteurs de plate-forme 20, 30. A l'une et/ou l'autre de leurs extrémités amont et aval (dans le sens de l'écoulement du flux gazeux), les secteurs de plate-forme peuvent présenter des reliefs tels que des rebords 26, 36 ou des becquets 28, 38. On se réfèrera maintenant aux figures 3 à 10 qui montrent une structure fibreuse ou ébauche 100 à partir de laquelle peut être obtenue une préforme fibreuse pour réaliser un élément de distributeur de turbine tel que montré par la figure 2 en une seule pièce en CMC. L'ébauche 100 est élaborée par tissage multi-couches, comme décrit plus loin. Dans la direction longitudinale A, l'ébauche 100 comprend deux motifs successifs similaires Ma et Mb qui, sur la figure 3 sont montrés séparés par une ligne en pointillés. Le motif Ma inclut un premier segment 110a, un deuxième segment 120a prolongeant le segment 110a à une première extrémité longitudinale de celui-ci et un troisième segment 130a prolongeant le segment 110a à son autre extrémité longitudinale. De façon similaire, le motif Mb inclut un premier segment 110b, un deuxième segment 120b prolongeant le segment 110b à une première extrémité longitudinale de celui-ci et un troisième segment 130b prolongeant le segment 110b à son autre extrémité longitudinale. Les segments 130a et 120b se situent dans le prolongement et la continuité l'un de l'autre. Les segments 110a et 110b sont destinés à former des parties de préforme fibreuse pour les aubes 10a, 10b. Les segments 110a et 110b ont ici approximativement une même largeur I sensiblement constante. Toutefois, on pourra conférer aux segments 110a et 110b une largeur variable reflétant une dimension transversale variable des aubes 10a, 10b, lorsque cette dimension transversale varie sensiblement. Les segments 120a, 130a, 120b, 130b ont également ici approximativement une même largeur L sensiblement constante. La largeur L est supérieure à la largeur 1. Les segments 120a et 130a s'étendent latéralement au-delà du niveau des bords longitudinaux du segment 110a, de chaque côté de celui-ci. De même, les segments 120b et 130b s'étendent latéralement au-delà du niveau des bords longitudinaux du segment 110b, de chaque côté de celui-ci. Comme le montrent les figures 4 à 10, à une extrémité longitudinale de l'ébauche 100, le segment 120a forme deux volet 121a, 122a qui sont situés en regard l'un de l'autre de part et d'autre d'une zone de séparation 123a et se raccordent au niveau de la première extrémité du segment 110a. De même, à l'autre extrémité longitudinale de l'ébauche 100, le segment 130b forme deux volets 131b, 132b qui sont situés en regard l'un de l'autre de part et d'autre d'une zone de séparation 123b et se raccordent au niveau de la deuxième extrémité du segment 110b. De chaque côté du segment 110a, les volets 121a et 122a se prolongent par des ailes 121'a, 122'a qui s'étendent sur une distance limitée le long des bords longitudinaux du segment 110a en étant séparées de ceux-ci. De même, de chaque côté du segment 130b, les volets 131b et 132b se prolongent par des ailes 131'b, 132'b qui s'étendent sur une distance limitée le long des bords longitudinaux du segment 130b en étant séparés de ceux-ci. Dans la partie centrale de l'ébauche 100, le segment 130a forme aussi deux volets en regard 131a, 132a situés de part et d'autre d'une zone de séparation 133a et raccordés au niveau de la deuxième extrémité du segment 110a et le segment 120b forme deux volets en regard 121b, 122b situés de part et d'autre d'une zone de séparation 123b et raccordés au niveau de la première extrémité du segment 110b. Les séparations 123a, 133a, 123b et 133b entre les volets en regard peuvent être obtenues par des incisions pratiquées après tissage multi-couches ou, comme expliqué plus loin, par aménagement de zones de déliaison lors du tissage multi-couches. Chacun des segments 110a et 110b présente sur toute sa longueur une zone de séparation, respectivement 112a, 112b, qui partage le segment en deux parties en regard, sur une partie médiane seulement, la zone de séparation se terminant à distance des bords longitudinaux des segments 110a ou 110b. Les zones de séparation 112a, 112b sont destinés à permettre la formation des passages longitudinaux 12a, 12b des aubes et elle se situent au même niveau que les zones de séparation entre volets auxquelles elles se raccordent. Les zones de séparation 112a, 112b peuvent être obtenues par des découpes pratiquées après tissage multi-couches ou, comme expliqué plus loin, par aménagement de zones de déliaison lors du tissage multi-couches. La formation de la préforme d'élément de distributeur à partir de l'ébauche 100 sera maintenant décrite en référence aux figures 11 à 35 15. Une incision transversale 134 est pratiquée sur toute la largeur de l'ébauche 100 pour séparer les extrémités des volets 132a, 122b (figure 11). En outre, les épaisseurs des ailes 121'a, 122'a, 131'b, 132'b sont réduites par enlèvement de matière pour permettre leur superposition lors du dépliage ultérieur de l'ébauche 100 sans former de sur-épaisseur notable par rapport à l'épaisseur des volets. Les épaisseurs des ailes peuvent être diminuées sensiblement de moitié, comme illustré, ou progressivement, en biseau. Des réductions d'épaisseurs similaires sont pratiquées aux extrémités des volets 121a et 131b. On notera que les volets 131a et 121b restent liées l'un à l'autre à leur extrémité commune. Comme montré par les flèches de la figure 11, on fait pivoter les volets 121a, 122a de chaque côté du segment 110a, à la première extrémité de celui-ci, pour les amener sensiblement perpendiculairement au segment 110a et on fait pivoter les volets 131b et 132b de chaque côté du segment 110b, à la deuxième extrémité de celui-ci, pour les amener sensiblement perpendiculairement au segment 110b. Les ailes 121'a et 122'a viennent en recouvrement mutuel, de même que les ailes 131'b et 132'b. En outre, on fait pivoter le volet 132a par rapport au segment 110a, à la deuxième extrémité de celui-ci pour l'amener sensiblement perpendiculairement au segment 110a et on fait pivoter le volet 122b par rapport à la première extrémité du segment 110b pour l'amener sensiblement perpendiculairement au segment 110b. La forme de l'ébauche 100 est alors telle que montrée par la figure 12. Les flèches de la figure 12 montre la poursuite du dépliage avec pivotement de l'ensemble formé par les volets 121a, 122a, le segment 110a et le volet 132a à la deuxième extrémité du segment 110a et pivotement de l'ensemble formé par les volets 131b et 132b, le segment 110b et le volet 122b à la première extrémité du segment 110b. Comme montré par la figure 13, les segments 110a et 110b sont ainsi amenés sensiblement parallèlement l'un à l'autre et les extrémités amincies des volets 121a et 131b viennent en recouvrement mutuel. Pour faciliter la tenue de l'ébauche dépliée dans la forme montrée par la figure 13, les ailes en recouvrement mutuel 121'a et 122'a, de même que 131'b et 132'b, et les extrémités en recouvrement mutuel des volets 121a et 131b peuvent être reliées par exemple par des points de couture (125, 135 et 126). D'autres modes de liaison peuvent être utilisés, par exemple l'implantation de fils ou aiguilles. Telle que montrée par la figure 13, l'ébauche dépliée a une forme voisine de celle de l'élément de distributeur à réaliser. La mise en forme de la préforme d'élément de distributeur est réalisée par conformation au moyen d'un outillage comprenant des éléments de conformation des préformes des secteurs de plate-forme interne et externe, des éléments de conformation de la géométrie extérieure des préformes des aubes et des éléments de conformation de leurs passages internes longitudinaux, ces derniers éléments de conformation pénétrant dans les zones de séparation 112a, 112b. La figure 14 montre schématiquement la préforme 140 obtenue permettant l'obtention de l'élément de distributeur de la figure 2. La partie formant préforme 120 de la plate-forme interne est formée par le volet 132a, les volets 131a, 121b (qui sont restés liés l'un à l'autre à leur extrémité commune) et le volet 122b. La partie formant préforme 130 de la plate-forme externe est formée par les volets 122a, 121a, 131b et 132b. Les parties de préformes des aubes sont formées par les segments 110a, 110b. Pour obtenir, aux extrémités des préformes de plate-forme, des parties ayant une forme voisine de celle de becquets, des incisions 127, 137 peuvent être pratiquées comme montré sur la figure 13. Des étapes successives d'un procédé de fabrication de l'élément de distributeur de la figure 2 en CMC sont résumées sur la figure 15. A l'étape 151, une bande fibreuse telle que celle de la figure 16 est tissée par tissage tridimensionnel (3D) ou tissage multi-couches comprenant une rangée d'ébauches fibreuses 100 consécutives. Dans l'exemple illustré, les ébauches 100 ont leur direction longitudinale A orientée en sens chaîne, c'est-à-dire dans la direction longitudinale de la bande 150. En variante, elles pourraient être orientées en sens trame, dans la direction transversale de la bande 150. En outre, plusieurs rangées parallèles d'ébauches peuvent être tissées dans la largeur de la bande 150. La bande 150 est tissée avec des fils en fibres céramiques, par exemple des fils en fibres à base de SiC tels que par exemple fournis par la société japonaise Nippon Carbon sous la dénomination "Nicalon". L'utilisation de fils formés de fibres de carbone est toutefois envisageable. Les figures 17, 18, 19 montrent, en coupe chaîne et à échelle agrandie, des plans d'armure de tissage dans les parties de l'ébauche 100 correspondant aux coupes transversales des figures 7, 8 et 9, respectivement. La bande 150 comprend un ensemble de couches de fils de chaîne, le nombre de couches étant ici par exemple égal à 8 (couches C1 à C8), les fils de chaîne étant liés par des fils de trame. Dans l'exemple illustré, le tissage est un tissage multi-couches réalisé avec une armure de type satin, ou multi-satin. D'autres types de tissage 3D ou multi-couches pourront être utilisés, par exemple un tissage multi-couches à armure multi-toile ou un tissage à armure "interlock". Par tissage "interlock", on entend ici un tissage avec une armure dans laquelle chaque couche de fils de trame lie plusieurs couches de fils de chaîne avec tous les fils d'une même colonne de trame ayant le même mouvement dans le plan de l'armure. Différents modes de tissage 3D ou multi-couches sont notamment décrits dans le document WO 2006/136755. La figure 17 montre, au niveau du segment 120a d'une ébauche 100, des fils de trame t1 à t3 qui lient ensemble les couches de fils de chaîne C1 à C4 et des fils de trame t5 à t7 qui lient ensemble les couches de fils de chaîne C5 à C8, les couches C4 et C5 n'étant pas liées entre elles pour ménager une zone de déliaison formant la séparation 123a entre les volets 121a et 122a. Il est procédé de même aux niveaux des segments 120b, 130a et 130b de l'ébauche 100. La figure 18 montre, au niveau de la partie voisine de la première extrémité du segment 110a des fils de trame t1 à t3 qui lient ensemble les couches de fils de chaîne C1 à C4 et des fils de trame t5 à t7 qui lient ensemble les couches de fils de chaîne C5 à C8. Des zones de déliaison sont aménagées entre les couches C4 et C5 de fils de chaîne pour former les séparations entre les ailes 121'a, 122'a des volets 121a, 122a et pour former la zone de séparation 112a dans la partie centrale du segment 110a. Les couches C4 et C5 sont liées par fils de trame t4 au niveau des parties latérales du segment 110a. Il est procédé de même au niveau de la partie voisine de la deuxième extrémité du segment 110b. La figure 19 montre, au niveau du reste du segment 110a l'aménagement d'une zone centrale de déliaison entre les couches C4 et C5 de fils de chaîne pour former la zone de séparation 112a dans la partie centrale du segment 110a, comme dans la figure 18. Les couches C4 et Cs sont liées au niveau des parties latérales du segment 110a, comme dans la figure 18. Il est procédé de même pour le segment 110b. Les fils de chaîne qui s'étendent de chaque côté des segments 110a, 110b pour la réalisation des segments 120a, 130a, 120b, 130b ne sont pas tissés au niveau des segments 110a, 110b. Dans la bande 150, des zones de sur-longueur 101 sont aménagées entre ébauches consécutives pour disposer de marges pour la découpe. A l'étape 152, la bande est de préférence traitée pour éliminer l'ensimage présent sur les fibres, par exemple par bref traitement thermique, et pour éliminer la présence d'oxyde à la surface des fibres, par exemple par traitement à l'acide fluorhydrique. A l'étape 153, une couche mince de revêtement d'interphase est formée sur les fibres de la bande fibreuse par infiltration chimique en phase gazeuse ou CVI ("Chemical Vapor Infiltration"). Le matériau du revêtement d'interphase est par exemple du carbone pyrolytique ou pyrocarbone (PyC), du nitrure de bore (BN) ou du carbone dopé au bore (BC avec par exemple de 5%at à 20%at de B, le complément étant C). La couche mince de revêtement d'interphase est de préférence de faible épaisseur, par exemple au plus égale à 100 nanomètres, voire au plus égale à 50 nanomètres, de manière à conserver une bonne capacité de déformation des ébauches fibreuses. De préférence, l'épaisseur est au moins égale à 10 nanomètres. A l'étape 154, la bande fibreuse avec les fibres revêtues d'une mince couche de revêtement d'interphase est imprégnée par une composition de consolidation, typiquement une résine éventuellement diluée dans un solvant. On peut utiliser une résine précurseur de carbone, par exemple une résine phénolique ou furanique, ou une résine précurseur de céramique, par exemple une résine polysilazane, polysiloxane ou polycarbosilane précurseurs de SiCN, SiCO et SiC. Après séchage par élimination du solvant éventuel de la résine (étape 155), les ébauches fibreuses individuelles 100 sont découpées (étape 156). Lors de la découpe, les parties de fils de chaîne qui s'étendent entre les segments 120a et 130a, de part et d'autre du segment 110a, sont éliminées de même que les parties de fils de chaîne qui s'étendent entre les segments 120b et 130b, de part et d'autre des segments 110b. En outre, des incisions sont pratiquées pour séparer les ailes 121'a, 122'a du segment 110a et pour séparer les ailes 131'b, 132'b du segment 110b. A l'étape 157, une ébauche fibreuse ainsi découpée est préparée, dépliée et mise en forme au moyen d'un outillage de conformation, par exemple en graphite afin d'obtenir la préforme 150 comme décrit plus haut en référence aux figures 11 à 14. Ensuite, la résine est réticulée (étape 158) et la résine réticulée est pyrolysée (étape 159). La réticulation et la pyrolyse peuvent être enchaînées par élévation progressive de la température dans l'outillage de conformation. Après pyrolyse, on obtient une préforme fibreuse consolidée par le résidu de pyrolyse. La quantité de résine de consolidation est choisie pour que le résidu de pyrolyse lie les fibres de la préforme de façon suffisante pour que celle-ci soit manipulable en conservant sa forme sans l'assistance d'un outillage, étant noté que la quantité de résine de consolidation est de préférence choisie aussi faible que possible. Des étapes d'élimination d'ensimage, de traitement acide et de formation de revêtement d'interphase pour un substrat en fibres SiC sont connues. On pourra se référer au document U 5 071 679. Une deuxième couche d'interphase peut être formée par CVI (étape 160) si nécessaire pour obtenir globalement une interphase fibres-matrice ayant une épaisseur suffisante pour assurer une fonction de défragilisation du matériau composite. La deuxième couche d'interphase peut être en matériau choisi parmi PyC, BN, BC, pas nécessairement le même que celui de la première couche d'interphase. L'épaisseur de la deuxième couche d'interphase est de préférence au moins égale à 100 nanomètres. Une densification par une matrice céramique de la préforme consolidée est ensuite réalisée. On peut réaliser cette densification par CVI auquel cas la formation de la deuxième couche d'interphase et la densification par la matrice céramique peuvent être enchaînées dans un même four. La densification par CVI d'une préforme par une matrice céramique, notamment une matrice SiC, est bien connue. Une phase gazeuse réactionnelle contenant du méthyltrichlorosilane (MTS) et du gaz hydrogène (H2) peut être utilisée. La préforme consolidée est placée dans l'enceinte, sans l'aide d'outillage de maintien de sa forme et la phase gazeuse est introduite dans l'enceinte. Dans des conditions contrôlées notamment de température et de pression, la phase gazeuse diffuse dans la porosité de la préforme pour former le dépôt de matrice SiC par réaction entre ses constituants. Bien entendu, selon la nature du matériau composite souhaité, le procédé peut être mis en oeuvre à partir d'une bande fibreuse en fibres autres qu'en céramique, par exemple en fibres de carbone. Le traitement acide d'élimination de couche d'oxyde est alors omis. De même, la densification par CVI de la préforme consolidée peut être réalisée par une matrice autre que SiC, notamment une matrice de carbone ou une matrice auto-cicatrisante, des exemples de phases de matrice auto-cicatrisantes étant un système ternaire Si-B-C ou du carbure de bore B4C. On pourra se référer aux documents US 5 246 736 et US 5 965 266 qui décrivent l'obtention par CVI de telles matrices auto-cicatrisantes. La densification peut être réalisée en deux étapes successives (étapes 161 et 163) séparées par une étape 162 d'usinage aux dimensions désirées de la pièce à fabriquer. La deuxième étape de densification permet non seulement de compléter la densification à coeur du matériau composite mais aussi de former un revêtement de surface sur les fibres éventuellement mises à nu pendant l'usinage On notera qu'un pré-usinage, ou détourage, peut être réalisé entre les étapes 158 et 159, c'est-à-dire après réticulation et avant pyrolyse de la résine. En variante, après tissage de la bande fibreuse 150 et traitement d'élimination d'ensimage et d'oxyde, des ébauches fibreuses individuelles 100 sont découpées dans la bande fibreuse, puis chaque ébauche fibreuse individuelle est dépliée, mise en forme par un outillage de conformation dans lequel elle est maintenue pour former par CVI le revêtement d'interphase de défragilisation. La préforme étant toujours maintenue en forme dans l'outillage de conformation, une consolidation de la préforme par densification partielle est réalisée, la consolidation étant réalisée par formation de dépôt céramique sur les fibres par CVI. La formation du revêtement d'interphase par CVI et la consolidation par dépôt céramique par CVI peuvent être enchaînées dans un même four CVI. L'outillage de conformation est de préférence en graphite et présente des trous facilitant le passage de la phase gazeuse réactionnelle donnant le dépôt d'interphase et le dépôt céramique par CVI. Lorsque la consolidation est suffisante pour que la préforme puisse être manipulée tout en conservant sa forme sans assistance d'outillage de maintien, la préforme consolidée est extraite du conformateur et la densification par une matrice céramique par CVI est réalisée. Les figures 20 à 22 montrent une ébauche fibreuse 200 à partir de laquelle peut être obtenue une préforme fibreuse permettant de réaliser un élément de distributeur de turbine en une seule pièce en CMC avec un secteur de plate-forme interne, un secteur de plate-forme externe et trois aubes s'étendant entre les secteurs de plate-forme et reliées à ceux-ci. Dans la direction longitudinale A, l'ébauche 200 comprend trois motifs similaires Ma, Mb, Mc semblables aux motifs Ma et Mb de l'ébauche 100 décrite plus haut et montrés séparés par des lignes en pointillés. Ainsi, le motif Ma inclut un premier segment 210a destiné à former une partie de préforme pour une première aube, un deuxième segment 220a prolongeant le premier segment 210a à une première extrémité longitudinale de celui-ci et formant deux volets 221a, 222a situés en regard l'un de l'autre, et un troisième segment 230a prolongeant le segment 210a à son autre extrémité longitudinale et formant deux volets 231a, 232a situés en regard l'un de l'autre. Le motif Mb inclut un premier segment 210b destiné à former une partie de préforme pour une deuxième aube, un deuxième segment 220b prolongeant le premier segment 210b à une première extrémité longitudinale de celui-ci et formant deux volets 221b, 222b situés en regard l'un de l'autre, et un troisième segment 230b prolongeant le segment 210b à son autre extrémité longitudinale et formant deux volets 231b, 232b situés en regard l'un de l'autre. Le motif Mc inclut un premier segment 210c destiné à former une partie de préforme pour une troisième aube, un deuxième segment 220c prolongeant le premier segment 210c à une première extrémité longitudinale de celui-ci et formant deux volets 221c, 222c situés en regard l'un de l'autre, et un troisième segment 230c prolongeant le segment 210c à son autre extrémité longitudinale et formant deux volets 231c, 232C situés en regard l'un de l'autre. Les segments 230a et 220b sont dans le prolongement et la continuité l'un de l'autre, de même que les segments 230b et 220c. Dans chaque motif, le deuxième et le troisième segments ont une largeur supérieure à celle du premier segment et s'étendent au-delà du niveau des bords longitudinaux de ce dernier. De chaque côté du segment 210a, les volets 221a, 222a se prolongent par des ailes 221'a, 222'a, de la même façon que les volets 121a, 122a de l'ébauche 100. De même, de chaque côté du segment 230c, les volets 231c, 232c se prolongent par des ailes 231'c, 232'c de la même façon que les volets 131b, 132b de l'ébauche 100. Les segments 210a, 210b, 210c ont une même largeur sensiblement constante. On pourra toutefois leur conférer une largeur variable lorsque la dimension transversale des aubes de l'élément de distributeur à fabriquer varie sensiblement. De la même manière que les segments 110a, 110b, chacun des segments 210a, 210b, 210c présente sur toute sa longueur une zone de séparation, respectivement 212a, 212b, 212c, formée dans une partie médiane seulement. Ces zones de séparation se terminent à distance des bords longitudinaux des segments 210a, 210b, 210c et se raccordent aux zones de séparation entre volets. De la même manière que l'ébauche 100, l'ébauche 200 est découpée dans une bande tissée continue contenant une ou plusieurs rangées d'ébauches. Le tissage est de type 3D ou multi-couches. Les zones de séparation entre les volets des segments 220a, 230a, 220b, 230b, 220c, 230c et dans les parties médianes des segments 210a, 210b, 210c peuvent être formées en aménageant des zones de déliaison lors du tissage, comme décrit plus haut, ou en pratiquant des découpes après tissage. Comme montré par la figure 22, l'ébauche 200 est préparée pour dépliage en pratiquant des incisions 234 et 235 pour séparer les extrémités des volets 232a, 222b et pour séparer les extrémités des volets 231b et 221c. Des réductions d'épaisseurs sont en outre pratiquées dans les ailes 221'a, 222'a, 231'c, 232'c et dans des parties d'extrémité des volets 221a, 231b et 231c pour éviter des sur-épaisseurs lors de leur superposition ultérieure au dépliage de l'ébauche, de la même manière que pour l'ébauche 100. Les volets 231a et 221b restent liés à leurs extrémités, de même que les volets 232b et 222c. La figure 23 montre l'ébauche 200 partiellement dépliée après pivotement des volets 221a, 222a, 232a, 222b, 231b, 221c, 231c, 232c comme indiqué par les flèches de la figure 22, les volets venant sensiblement perpendiculairement à la direction longitudinale A. La figure 24 montre l'ébauche 200 à l'état complètement déplié après pivotement de l'ensemble formé par les volets 221a, 222a, le segment 210a et le volet 232a, de l'ensemble formé par le volet 231b, le segment 210b et le volet 222b et de l'ensemble formé par les volets 231c, 232c, le segment 210c et le volet 221a, selon les flèches de la figure 23. Les ailes et parties d'extrémité de volets en recouvrement mutuel peuvent être liées par couture ou par implantation de fils ou d'aiguilles. L'ébauche dépliée est mise en forme au moyen d'un outillage de conformation comprenant des éléments de conformation des préformes de secteurs de plates-formes interne et externe, des éléments de conformation de la géométrie extérieure des préformes des aubes et des éléments de conformation de leurs passages internes longitudinaux, ces derniers éléments de conformation pénétrant dans les zones de séparation 212a, 212b et 212c. On peut ainsi obtenir une préforme d'élément de distributeur dans lequel : la partie de préforme de plate-forme interne est formée par le volet 232a, les volets 231a et 221b, le volet 222b, le volet 232c et le volet 231c, la partie de préforme de plate-forme externe est formée par le volet 222a, le volet 221a, le volet 231b, les volets 232b et 222c et le volet 221c, et les parties de préformes des aubes sont formées par les segments 210a, 210b et 210c. Des incisions 227, 237 peuvent être pratiquées pour obtenir des formes de becquets à une extrémité des préformes de plates-formes. Le processus complet de fabrication de l'élément de distributeur en CMC peut être conforme à celui décrit en référence à la figure 15. Les figures 25 et 26 montrent une ébauche fibreuse 300 à partir de laquelle peut être obtenue une préforme fibreuse permettant de réaliser un élément de distributeur de turbine en une seule pièce en CMC avec un secteur de plate-forme interne, un secteur de plate-forme externe et une aube s'étendant entre les secteurs de plate-forme et reliée à ceux-ci. Dans la direction longitudinale A, l'ébauche 300 comprend un motif M qui inclut : un premier segment 310 destiné à former une partie de préforme de l'aube du distributeur de turbine, un deuxième segment 320 prolongeant le premier segment 310 à une extrémité longitudinale de celui-ci formant deux volets 321, 322 situés en regard l'un de l'autre, et un troisième segment 330 prolongeant le segment 310 à son autre extrémité longitudinale et formant deux volets 331, 332 situés en regard l'un de l'autre. Les segments 320 et 330 ont une largeur supérieure à celle du segment 310 et s'étendent au-delà du niveau des bords longitudinaux de celui-ci. De chaque côté du segment 310, les volets 321, 322 se prolongent par des ailes 321', 322', de la même façon que les volets 121a, 122a de l'ébauche 100, tandis que les volets 331, 332 se prolongent par des ailes 331', 332' de la même façon que les volets 131b, 132b de l'ébauche 100. Le segment 310 a une largeur sensiblement constante. On pourra toutefois lui conférer une largeur variable pour refléter une dimension transversale évolutive de l'aube du distributeur de turbine lorsque cette dimension transversale varie de façon significative. Le segment 310 présente sur toute sa largeur une zone de séparation 312 formée dans une partie médiane seulement, la zone de séparation se terminant à distance des bords longitudinaux du segment 310. De la même manière que l'ébauche 100, l'ébauche 300 est découpée dans une bande tissée continue contenant une ou plusieurs rangées d'ébauches. Le tissage est de type 3D ou multi-couches. Les zones de séparation entre volets 321, 322, entre volets 331, 332 et dans le segment 310 peuvent être formées en aménageant des zones de déliaison lors du tissage, comme décrit plus haut, ou en pratiquant des découpes après tissage. Comme montré par la figure 27, l'ébauche 300 est préparée pour dépliage en pratiquant des réductions d'épaisseurs dans les ailes 321', 322', 331', 332' pour éviter des sur-épaisseurs lors de leur superposition ultérieure au dépliage de l'ébauche. La figure 28 montre l'ébauche 300 dépliée par pivotement des volets 321, 322, 331, 332 comme indiqué par les flèches de la figure 27, les volets venant sensiblement perpendiculairement à la direction longitudinale A. Les ailes 321', 322' en recouvrement mutuel peuvent être liées l'une à l'autre par couture ou par implantation de fils ou d'aiguilles, de même que les ailes 331', 332'. L'ébauche dépliée est mise en forme au moyen d'un outillage de conformation comprenant des éléments de conformation des préformes vecteurs de plate-forme interne et externe, des éléments de conformation de la géométrie extérieure de la préforme d'aube et un élément de conformation du passage longitudinal de la préforme d'aube, ce dernier élément de conformation pénétrant dans la zone de séparation 312. On obtient ainsi une préforme d'élément de distributeur dans lequel : la partie de la préforme de plate-forme interne est formée par les volets 331 et 332, la partie de préforme de plate-forme externe est formée par les volets 321 et 322 et la partie de préforme d'aube est formée par le segment 310. Des incisions 327, 337 peuvent être pratiquées pour obtenir des formes de becquets à une extrémité des préformes de plates-formes. Le processus complet de fabrication de l'élément de distributeur en CMC peut être conforme à celui décrit en référence à la figure 15. Dans ce qui précède, on a décrit des modes de réalisation d'éléments de distributeur en CMC à une, deux ou trois aubes. Bien entendu, le nombre d'aubes pourra être supérieur en formant des ébauches fibreuses avec le nombre voulu de motifs consécutifs tels que des motifs Ma, Mb, Mc. En outre, dans ce qui précède, on a envisagé la réalisation d'éléments de distributeur avec une ou plusieurs aubes creuses présentant un passage interne longitudinal. L'invention est toutefois applicable aussi à la réalisation d'éléments de distributeur avec une ou plusieurs aubes pleines. Dans ce dernier cas, lors du tissage de l'ébauche fibreuse, il n'est pas aménagé de zone de déliaison dans la ou chaque partie destinée à constituer une préforme d'aube. On a envisagé le cas où l'élément de distributeur à fabriquer, tel que celui de la figure 2, a des secteurs de plate-forme interne et externe qui s'étendent sensiblement parallèlement l'un à l'autre. L'invention est toutefois également applicable au cas où, comme montré par la figure 29, l'élément de distributeur E' en CMC à fabriquer présente des secteurs de plate-forme interne 60 et de plate-forme externe 70 non parallèles entre eux. Dans cet exemple, comme dans le cas de la figure 2, l'élément de distributeur comprend deux aubes 50a, 50b qui s'étendent entre les secteurs de plate-forme 60, 70 en étant reliés à ceux-ci et qui présentent des passages longitudinaux internes 52a, 52b sur toute leur longueur. Une préforme fibreuse pour la réalisation de l'élément de distributeur 40 peut être obtenue par dépliage d'une ébauche fibreuse tissée par tissage 3D ou multi-couches telle que l'ébauche 400 de la figure 30. Par souci de simplicité, on a repris pour les éléments de l'ébauche 400 les mêmes références que celles des éléments de l'ébauche 100 de la figure 3 ayant mêmes fonctions. L'ébauche 400 se distingue de l'ébauche 100 en ce que le raccordement entre le premier segment d'un motif et l'un au moins du deuxième et troisième segment du même motif s'étend en formant un angle non nul par rapport à la normale à la direction longitudinale A. Ainsi, dans le cas de la figure 30, le segment 120a se raccorde au segment 110a en formant un angle a non nul par rapport à la normale à la direction A et le segment 130a se raccorde au segment 120a en formant un angle [3 non nul par rapport à la normale à la direction A. Les angles a et R sont ici de signes opposés. De façon similaire, le segment 130b se raccorde au segment 110b en formant un angle sensiblement égal à a et le segment 120b se raccorde au segment 110b en formant un angle sensiblement égal à (3. Le dépliage de l'ébauche 400 est réalisé de la même manière que le dépliage de l'ébauche 100. L'ébauche 400 est découpée dans une bande tissée continue, comme l'ébauche 100. On peut réaliser un tissage 3D ou multicouches de la partie délimitée par le contour montré en tirets sur la figure 30, et procéder ensuite à des découpes pour retrouver le profil de l'ébauche 40. On pourra aussi, lors du tissage, réaliser un tissage en biais au niveau des raccordements entre, d'une part, le premier segment d'un motif et, d'autre part, chacun des deuxième et troisième segment du même motif. Bien entendu, un élément de distributeur en CMC avec secteurs de plate-forme interne et de plate-forme externe non parallèles entre eux peut être réalisé avec un nombre d'aubes différent de deux. REVENDICATIONS1. Elément de distributeur de turbine en matériau composite comprenant un renfort fibreux densifié par une matrice au moins partiellement en céramique, l'élément de distributeur comportant un secteur (20 ; 60) de plate-forme interne annulaire, un secteur (30 ; 70) de plate-forme externe annulaire et au moins une aube (10a, 10b ; 50a, 50b) s'étendant entre les secteurs de plate-forme et reliée à ceux-ci, caractérisé en ce que l'élément de distributeur de turbine est en une seule pièce en matériau composite à matrice au moins partiellement en céramique et le renfort fibreux comprend une structure fibreuse tissée par tissage tridimensionnel ou multi-couches présentant une continuité dans tout le volume de l'élément de distributeur. 2. Elément de distributeur selon la revendication 1, caractérisé en ce que la ou chaque aube présente un passage longitudinal interne (12a, 12b) s'étendant sur toute la longueur de l'aube et s'ouvrant au niveau des secteurs de plate-forme. 3. Elément de distributeur selon la revendication 1, caractérisé en ce que la ou chaque aube est pleine. 4. Elément de distributeur de turbine selon l'une quelconque des revendications 1 à 3, caractérisé en ce qu'il comprend au moins deux aubes (10a, 10b ; 50a, 50b) s'étendant entre les secteurs de plate-forme et en ce que la structure fibreuse comprend des fils qui suivent un trajet continu s'étendant successivement le long d'une partie d'un ou premier secteur de plate-forme, le long d'une première aube, le long d'une partie de l'autre ou second secteur de plate-forme, le long d'une deuxième aube puis le long d'une partie du premier secteur de plate-forme. 5. Procédé de fabrication d'un élément de distributeur de turbine en matériau composite à matrice au moins partiellement en céramique, l'élément de distributeur comportant un secteur (20 ; 60) de plate-forme interne annulaire, un secteur (30 ; 70) de plate-forme externe annulaire et au moins une aube (10a, 10b ; 50a, 50b) s'étendant entre lessecteurs de plate-forme et reliée à ceux-ci, le procédé étant caractérisé en ce qu'il comprend: - la réalisation d'une ébauche fibreuse (100 ; 200 ; 300 ; 400) en une seule pièce tissée par tissage tridimensionnel ou multi-couches comportant, dans une direction longitudinale, au moins un motif incluant un premier segment (110a, 110b; 210a, 210b, 210c ; 310) formant une ébauche de préforme d'aube, un deuxième segment (120a, 120b ; 220a, 220b, 220c ; 320) prolongeant le premier segment à une extrémité longitudinale de celui-ci en formant deux volets (121a-122a, 121b-122b ; 221a-222a ; 221b-222b ; 221c, 222c ; 321-322) situés l'un en regard de l'autre, et un troisième segment (130a, 130b ; 230a, 230b, 230c ; 330) prolongeant le premier segment à l'autre extrémité de celui-ci en formant deux volets (131a-132a, 131b-132b ; 231a-232a, 231b-232b, 231c-232c ; 331-332) situés l'un en regard de l'autre, - le dépliage de l'ébauche avec pivotement relatif entre les volets du deuxième segment et le premier segment, de part et d'autre de celui-ci à sa première extrémité, pour amener les volets du deuxième segment sensiblement perpendiculairement au premier segment, et avec pivotement relatif entre les volets du troisième segment et le premier segment, de part et d'autre de celui-ci à sa deuxième extrémité, pour amener les volets du troisième segment sensiblement perpendiculairement au premier segment, - la mise en forme de l'ébauche dépliée pour obtenir une préforme fibreuse (140) de l'élément de distributeur avec au moins une partie formant préforme d'aube obtenue par mise en forme d'un premier segment et des parties formant préformes de secteurs de plate-forme obtenues à partir des volets, et - la densification de la préforme par une matrice au moins partiellement en céramique de sorte qu'un élément de distributeur de turbine en une seule pièce est obtenu. 6. Procédé selon la revendication 5, caractérisé en ce que l'ébauche est réalisée avec un deuxième segment et un troisième segment ayant des largeurs supérieures à celle du premier segment en s'étendant latéralement au-delà du niveau des bords latéraux du premier aspect. 7. Procédé selon la revendication 6, caractérisé en ce que, dans l'un au moins des deuxième et troisième segment, les deux volets sont formés chacun avec des ailes (121'a-122'a, 131'b-132'b ; 221'a-222'a, 231'c-232'c ; 321'-322', 331'-332') qui, à l'état non déplié, prolongent les parties des volets faisant saillie latéralement au-delà du niveau des bords longitudinaux du premier segment en s'étendant le long de ces bords tout en étant séparés de ceux-ci, et les ailes d'un volet sont amenées en recouvrement mutuel avec les ailes de l'autre volet lors du dépliage de l'ébauche. 8. Procédé selon la revendication 7, caractérisé en ce que les ailes en recouvrement mutuel sont liées l'une à l'autre. 9. Procédé selon l'une quelconque des revendications 5 à 8, caractérisé en ce que l'ébauche fibreuse est réalisée en une seule pièce avec répétition dudit motif, le troisième segment (130a ; 230a, 230b) d'un premier motif et le deuxième segment (120b ; 220b, 220c) d'un deuxième motif consécutif étant dans le prolongement et la continuité l'un de l'autre et, lors du dépliage de l'ébauche, on fait pivoter dans un sens le premier segment (110a ; 210a) du premier motif par rapport au troisième segment (130a ; 230a) du premier motif et on fait pivoter en sens opposé le premier segment (110b ; 210b) du deuxième motif par rapport au deuxième segment (120a ; 220a) du deuxième motif afin d'amener les premiers segments du premier et du deuxième motif sensiblement parallèlement l'un à l'autre. 10. Procédé selon la revendication 9, caractérisé en ce que lors du dépliage de l'ébauche, un volet (121a ; 221a, 222b) du deuxième segment du premier motif et un volet (131b ; 231b, 232c) du troisième segment d'un motif consécutif sont amenés dans le prolongement l'un de l'autre pour pouvoir former une partie de préforme de secteur de plate-forme. 11. Procédé selon la revendication 10, caractérisé en ce que, après dépliage de l'ébauche, les volets amenés dans le prolongement l'un de l'autre sont liés l'un à l'autre. 12. Procédé selon l'une quelconque des revendications 5 à 11, caractérisé en ce que, lors du tissage multi-couches de l'ébauche, des zones de déliaison (123a, 133a, 123b, 133b) entre deux couches sont aménagées pour former les séparations entre les deux volets d'un deuxième segment et entre les deux volets d'un troisième segment. 13. Procédé selon l'une quelconque des revendications 5 à 12, caractérisé en ce que, lors du tissage multi-couches de l'ébauche, une zone de déliaison (112a, 112b ; 212a, 212b, 212c ; 312) entre deux couches est aménagée tout le long du premier segment, la zone de déliaison s'étendant sur une partie seulement de la largeur du premier segment, à distance des bords longitudinaux de celui-ci, de manière, après mise en forme, à former une préforme fibreuse d'aube avec un passage interne s'étendant sur toute la longueur de la préforme. 14. Distributeur de turbine comprenant une pluralité d'éléments de distributeur juxtaposés, chaque élément de distributeur étant conforme à l'une quelconque des revendications 1 à 4 ou obtenu par un procédé conforme à l'une quelconque des revendications 5 à 13. 15. Turbine à gaz munie d'un distributeur de turbine selon la revendication 14.